ПЛАСТИФИЦИРУЕМЫЙ ВОДОЙ ПОЛИМЕР С ВЫСОКИМ ПОКАЗАТЕЛЕМ ПРЕЛОМЛЕНИЯ, ДЛЯ ОФТАЛЬМОЛОГИЧЕСКОГО ПРИМЕНЕНИЯ

1. Способ изготовления искусственного хрусталика, включающий
получение жесткого сополимера, включающего:
первый мономер, содержащий арилакрилат или арилметакрилат;
второй мономер, содержащий ароматическое кольцо, содержащее заместитель, имеющий одну этиленовую ненасыщенную группу, при условии, что второй мономер не является арилакрилатом или арилметакрилатом; и
третий мономер, содержащий одну этиленовую ненасыщенную группу, который будучи полимеризованным в гомополимер, образует гидрогель с высоким содержанием воды; и,
необязательно, сшивающий агент;
механическую обработку жесткого сополимера для получения жесткого искусственного хрусталика, имеющего требуемые размеры; и
гидратацию жесткого искусственного хрусталика для получения складного искусственного хрусталика, где складной искусственный хрусталик имеет равновесную концентрацию воды от около 1,5 мас.% до около 10 мас.% и показатель преломления более, чем около 1,50.
2. Способ по п.1, где складной искусственный хрусталик имеет равновесное содержание воды от около 2 мас.% до около 8 мас.%.
3. Способ по п.2, где складной искусственный хрусталик имеет равновесное содержание воды около 4 мас.%.
4. Способ по п.1, дополнительно включающий блокатор УФ-излучения.
5. Способ по п.1, дополнительно включающий блокатор синего света.
6. Способ по п.1, где искусственный хрусталик представляет собой линзу в 20 диоптрий и имеет толщину в центре менее чем около 0,8 мм.
7. Способ по п.1, где жесткий искусственный хрусталик гидратируют при помощи
помещения линзы в водный раствор;
постепенного повышения температуры водного раствора до около 40°С;
поддерживания температуры водного раствора на уровне около 40°С в течение около 10 мин;
постепенного повышения температуры водного раствора до около 60°С;
поддерживания температуры водного раствора на уровне около 60°С в течение около одного часа;
и постепенного понижения температуры водного раствора до около комнатной температуры.
8. Способ по п.1, где жесткий искусственный хрусталик гидратируют при помощи
помещения его в водный раствор;
постепенного повышения температуры водного раствора до около 50°С;
поддерживания температуры водного раствора на уровне около 50°С в течение около 24 ч; и
постепенного понижения температуры водного раствора до около комнатной температуры.
9. Способ по п.1, где механическая обработка жесткого искусственного хрусталика включает вырезание хрусталика на токарном станке из жесткого листа или стержня сополимера и полирование вырезанного хрусталика.
10. Способ по п.1, где первый мономер выбирают из группы, состоящей из этиленгликольфенилэфиракрилата (EGPEA), поли(этиленгликоль)фенилэфиракрилата ((polyEG)PEA), фенилметакрилата, 2-этилфенилметакрилата, 2-этилфенилакрилата, гексилфенилметакрилата, гексилфенилакрилата, бензилметакрилата, 2-фенилэтилметакрилата, 4-метилфенилметакрилата, 4-метилбензилметакрилата, 2-(2-метилфенил)этилметакрилата, 2-(3-метилфенил)этилметакрилата, 2-(4-метилфенил)этилметакрилата, 2-(4-пропилфенил)этилметакрилата, 2-(4-(1-метилэтил)фенил)этилметакрилата, 2-(4-метоксифенил)этилметакрилата, 2-(4-циклогексилфенил)этилметакрилата, 2-(2-хлорфенил)этилметакрилата, 2-(3-хлорфенил)этилметакрилата, 2-(4-хлорфенил)этилметакрилата, 2-(4-бромфенил)этилметакрилата, 2-(3-фенилфенил)этилметакрилата, 2-(4-фенилфенил)этилметакрилата или 2-(4-бензилфенил)этилметакрилата.
11. Способ по п.10, где первый мономер выбирают из группы, состоящей из EGPEA и (polyEG)PEA.
12. Способ по п.1, где второй мономер выбирают из группы, состоящей из хлорстирола и стирола.
13. Способ по п.11, где второй мономер представляет собой стирол.
14. Способ по п.1, где третий мономер выбирают из группы, состоящей из гидроксиэтилметакрилата (НЕМА), гидроксиэтоксиэтилметакрилата (НЕЕМА), гидроксидиэтоксиэтилметакрилата, метоксиэтилметакрилата, метоксиэтоксиэтилметакрилата, метоксидиэтоксиэтилметакрилата, N-винил-2-пирролидона, метакриловой кислоты и винилового спирта.
15. Способ по п.13, где третий мономер выбирают из группы, состоящей из гидроксиэтилметакрилата (НЕМА), гидроксиэтоксиэтилметакрилата (НЕЕМА).
16. Способ по п.1, где, если выбрано, сшивающий агент выбирают из группы, состоящей из дивинильного соединения, винилового сложного эфира акрилата или метакрилата, аллилового сложного эфира акрилата или метакрилата, диакрилата, диметакрилата или акрилата/метакрилата.
17. Способ по п.16, где сшивающий агент выбирают из группы, состоящей из этиленгликольдиметакрилата (EGDM), диэтиленгликольдиметакрилата, полиэтиленгликольдиметакрилата, 1,3-пропандиолдиметакрилата, 1,6-гександиолдиметакрилата, 1,3-бутандиолдиметакрилата и 1,4-бутандиолдиметакрилата.
18. Способ по п.15, где сшивающий агент представляет собой этиленгликольдиметакрилат.